(57)【特許請求の範囲】
【請求項１】
２〜４５質量％の式Ｉの化合物を少なくとも１種類と、１０〜３０質量％の式Ｉ＊の化合物を少なくとも１種類とを含み、負の誘電異方性を有する極性化合物の混合物を基礎とする液晶媒体。
【化１】
0005410016.tif 000073
【化２】
0005410016.tif 000074
（式中、
Ｒ１、Ｒ２、Ｒ１＊およびＲ２＊は、それぞれ独立に、炭素数１〜８のアルキルまたはアルコキシで、ただし、これらの基のなかの１個以上のＣＨ２基は−ＣＨ＝ＣＨ−で置き換えられていてもよく、
【化３】
0005410016.tif 000075
Ｌ１〜４は、それぞれ独立に、Ｃｌ、Ｆ、ＣＦ３またはＣＨＦ２であり、および
ｓは、０または１である。）
【請求項２】
１種類以上の式ＩＩの化合物を付加的に含むことを特徴とする請求項１記載の液晶媒体。
【化４】
0005410016.tif 000076
（式中、
Ｒ３およびＲ４は、Ｒ１およびＲ２で与えられる意味を有し、
環Ｄは、
【化５】
0005410016.tif 000077
ｍは、０または１であり、
Ｘ１およびＸ２は、それぞれ独立に、Ｆ、Ｃｌ、ＯＣＦ３、ＯＣＨＦ２またはＣＦ３である。）
【請求項３】
３種類以上の式ＩＩＩの化合物を付加的に含むことを特徴とする請求項１または２記載の液晶媒体。
【化６】
0005410016.tif 000078
（式中、
【化７】
0005410016.tif 000079
Ｒ５およびＲ６は、それぞれ独立に、炭素数１〜８のアルキルまたはアルコキシであり、ただし、これらの基の中の１個以上の−ＣＨ２−基は−ＣＨ＝ＣＨ−または−Ｏ−で置き換えられていてもよく、
ｍは、０、１または２である。）
【請求項４】
式ＩＶａ〜ＩＶｊの少なくとも１種類の化合物を付加的に含むことを特徴とする請求項１ないし３いずれか記載の液晶媒体。
【化８．１】
0005410016.tif 000080
【化８．２】
0005410016.tif 000081
（式中、
Ｒ７およびＲ８は、請求項１でＲ１に与えられるものと同一の意味を有し、
Ｌは、Ｈ、ＦまたはＣｌである。）
【請求項５】
式Ｉ＊、ＩおよびＩＩから選択される４種類以上の化合物と、式ＩＩＩの少なくとも１種類の化合物とを含むことを特徴とする請求項３または４いずれか記載の液晶媒体。
【請求項６】
式ＩＩａ〜ＩＩｖから選択される少なくとも１種類の化合物を含むことを特徴とする請求項１ないし５いずれか記載の液晶媒体。
【化９．１】
0005410016.tif 000082
【化９．２】
0005410016.tif 000083
【化９．３】
0005410016.tif 000084
（式中、
ａｌｋｙｌおよびａｌｋｙｌ＊は、それぞれ独立に炭素数１〜６のアルキルであり、
ａｌｋｅｎｙｌは、炭素数２〜６のアルケニルである。）
【請求項７】
式ＩＩａ、ＩＩｂ、ＩＩｃまたはＩＩｄの少なくとも１種類の化合物を含むことを特徴とする請求項６に記載の液晶媒体。
【請求項８】
式ＩＩＩａ〜ＩＩＩｄから選択される少なくとも１種類の化合物を含むことを特徴とする請求項１ないし７いずれか記載の液晶媒体。
【化１０】
0005410016.tif 000085
（式中、
ａｌｋｙｌは、炭素数１〜６のアルキルで、
Ｒは、炭素数１〜６のアルキルまたはアルコキシまたは炭素数２〜６のアルケニルであり、および
Ｌは、ＨまたはＦである。）
【請求項９】
２０〜８５質量％の１種類以上の式ＩＩの化合物と、
０〜２０質量％の１種類以上の式ＩＩＩの化合物と
を含み、
混合物中における式Ｉ、Ｉ＊、ＩＩおよびＩＩＩの化合物の総量は１００％以下である
ことを特徴とする請求項３ないし８いずれか記載の液晶媒体。
【請求項１０】
式ＩおよびＩ＊の化合物を更なるメソゲン化合物と混合することを特徴とする、請求項１ないし９いずれか記載の液晶媒体の調製方法。
【請求項１１】
請求項１ないし９いずれか記載の液晶媒体を誘電体として含むことを特徴とする、ＥＣＢ効果に基づいて、能動型または受動型マトリクスアドレシングを備える電気光学的ディスプレイ。
【請求項１２】
投射型ディスプレイであることを特徴とする請求項１１記載のディスプレイ。
【発明の詳細な説明】
【技術分野】
【０００１】
本発明は、式Ｉの化合物を少なくとも１種類と、式Ｉ＊の化合物を少なくとも１種類とを含み、負の誘電異方性を有する極性化合物の混合物を基礎とする液晶媒体、特に、ＥＣＢ効果に基づいてパッシブマトリクスアドレッシングを備える電気光学的ディスプレイに関する。
に関する。
【０００２】
【化１】
0005410016.tif 000002
【０００３】
【化２】
0005410016.tif 000003
式中、
Ｒ１、Ｒ２、Ｒ１＊およびＲ２＊は、それぞれ独立に、炭素数１〜８のアルキルまたはアルコキシで、ただし、これらの基のなかの１個以上のＣＨ２基は−ＣＨ＝ＣＨ−で置き換えられていてもよく、
【０００４】
【化３】
0005410016.tif 000004
Ｌ１〜４は、それぞれ独立に、Ｃｌ、Ｆ、ＣＦ３またはＣＨＦ２であり、好ましくは、Ｌ１〜４は、それぞれ独立に、Ｆであり、および
ｓは、０または１である。
【背景技術】
【０００５】
電気的制御複屈折率の原理、ＥＣＢ効果、またはＤＡＰ効果（整列相の変形：ｄｅｆｏｒｍａｔｉｏｎ  ｏｆ  ａｌｉｇｎｅｄ  ｐｈａｓｅｓ）は、１９７１年に最初に記載された（Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９（１９７１）、３９１２；非特許文献１）。その後、Ｊ．Ｆ．Ｋａｈｎ（Ａｐｐｌ．Ｐｈｙｓ．Ｌｅｔｔ．２０（１９７２）、１１９３；非特許文献２）およびＧ．ＬａｂｒｕｎｉｅおよびＪ．Ｒｏｂｅｒｔ（Ｊ．Ａｐｐｌ．Ｐｈｙｓ．４４（１９７３）、４８６９；非特許文献３）による報文が発行された。
【０００６】
Ｊ．ＲｏｂｅｒｔおよびＦ．Ｃｌｅｒｃ（ＳＩＤ  ８０  Ｄｉｇｅｓｔ  Ｔｅｃｈｎ．Ｐａｐｅｒｓ（１９８０）、３０；非特許文献４）、Ｊ．Ｄｕｃｈｅｎｅ（Ｄｉｓｐｌａｙｓ  ７（１９８６）、３；非特許文献５）およびＨ．Ｓｃｈａｄ（ＳＩＤ  ８２  Ｄｉｇｅｓｔ  Ｔｅｃｈｎ．Ｐａｐｅｒｓ（１９８２）、２４４；非特許文献６）は、ＥＣＢ効果に基づく高情報量のディスプレイに使用可能なためには、液晶相が、高い値の弾性定数比Ｋ３／Ｋ１、高い光学異方性値Δｎ、−０．５〜−５の値の誘電異方性Δεを有していなければならないことを示した。ＥＣＢ効果に基づく電気光学的ディスプレイ素子はホメオトロピックなエッジ配向を有している。
【０００７】
この効果を電気光学的ディスプレイ素子中で工業的に応用するには、多数の要求を満足するＬＣ相が必要となる。ここで特に重要なものは、水分、空気、および熱、赤外線、可視および紫外領域の放射、直流および交流電界などの物理的効果に対する化学的安定性である。さらに、工業的に使用できるＬＣ相は、適切な温度範囲での液晶中間相および低粘度が必要である。
【０００８】
現在までに開示された液晶中間相を有する一連の化合物には、単一の化合物でこれら全ての要求を見たすものはなかった。従って、ＬＣ相として使用できる材料を得るためには、一般に、２〜２５種類、好ましくは３〜１８種類の化合物の混合物が調製される。しかしながら、実質的に負の誘電異方性および適切な長期安定性を有する液晶材料がこれまで入手できなかったため、理想的な相はこのように簡単には製造できない。
【０００９】
マトリックス液晶ディスプレイ（ＭＬＣディスプレイ）は公知である。個々のピクセルをそれぞれスイッチングするために使用することができる非線形素子の例としては、アクティブ素子（即ち、トランジスター）がある。これは「アクティブマトリックス」と呼ばれ、２つの区別される型に分けられる。
【００１０】
１．基体としてのシリコンウエハー上のＭＯＳ（金属酸化物半導体）トランジスター。
【００１１】
２．基体としてのガラス板上の薄膜トランジスター（ＴＦＴ）。
【００１２】
この型１の場合、使用される電気光学的効果は、通常、動的散乱またはゲストホスト効果である。基体材料として単結晶シリコンを使用すると、色々な部品ディスプレイのモジュール組み立てでさえ接続部での問題が生じるので、ディスプレイのサイズが制限される。
【００１３】
好適であってより有望な型２の場合には、使用される電気光学的効果は、通常ＴＮ効果である。２つの技術の間に区別がある：例えばＣｄＳｅのように化合物半導体を含むＴＦＴと、多結晶またはアモルファスシリコンに基づくＴＦＴである。後者の技術に関して、集中的な研究が世界的に行われている。
【００１４】
ＴＦＴマトリックスは、ディスプレイの１つのガラス板の内面に形成され、もう一方のガラス板は内面に透明な対向電極を有する。ピクセル電極のサイズと比較して、ＴＦＴは非常に小さく、事実上、画像に対する悪影響はない。この技術はフルカラー対応のディスプレイにも適用でき、そこでは、それぞれのフィルター素子がスイッチング可能なピクセルに対向するように、赤、緑および青フィルターのモザイクが配置される。
【００１５】
現在までに開示されたＴＦＴディスプレイは、通常、透過光中の直交偏光板を備えたＴＮセルとして作動し、背面から照らされる。
【００１６】
ここで用語ＭＬＣは、集積非線形素子を備えたどのような任意のマトリックスディスプレイも含み、即ち、能動型マトリックスに加えて、バリスターやダイオード（ＭＩＭ、ｍｅｔａｌ−ｉｎｓｕｌａｔｏｒ−ｍｅｔａｌ）のような受動型素子を備えたディスプレイも含む。
【００１７】
この型のＭＬＣディスプレイは、特にテレビ用途（例えばポケット  テレビ  セット）、または自動車または航空機内で使用される高度情報ディスプレイ用途に適している。コントラストの角度依存性および応答時間の問題に加えて、ＭＬＣディスプレイにおいては、液晶混合物の不適切な比抵抗に起因する問題が生じる（ＴＯＧＡＳＨＩ、Ｓ．、ＳＥＫＩＧＵＣＨＩ、Ｋ．、ＴＡＮＡＢＥ、Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ  ８４、１９８４年９月：Ａ  ２１０〜２８８  Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ、第１４１ｆｆ頁、パリ（非特許文献７）；ＳＴＲＯＭＥＲ、Ｍ．、Ｐｒｏｃ．Ｅｕｒｏｄｉｓｐｌａｙ  ８４、１９８４年９月：Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ、第１４５ｆｆ頁、パリ（非特許文献８））。抵抗が低下するほど、ＭＬＣディスプレイのコントラストが劣化する。液晶混合物の比抵抗は、ディスプレイの内部表面との相互作用のために、一般に、ＭＬＣディスプレイの寿命の全体に渡って低下するので、長期にわたり許容される抵抗値を有さなければならないディスプレイにとっては、高い（初期）抵抗を有することが非常に重要である。
【００１８】
現在までに開示されたＭＬＣ−ＴＮディスプレイの不利益は、これらのディスプレイにおいて、コントラストが比較的低いこと、視野角度依存性が比較的大きいこと、およびグレーシェイド（中間調）の生成が困難であることに起因している。
【００１９】
欧州特許０４７４０６２号明細書（特許文献１）は、ＥＣＢ効果に基づくＭＬＣを開示している。そこに記載されているＬＣ混合物は、エステル、エーテルまたはエチル橋架けを有する２，３−ジフルオロフェニル誘導体類に基づいており、ＵＶへ暴露した後の「電圧保有率」（ＨＲ）の値が小さく、したがって、投射型ディスプレイには使用することができない。
【００２０】
したがって、非常に高い比抵抗と同時に、広い動作温度範囲、短い応答時間および低い閾電圧を有し、それらにより色々なグレーシェイドが生成できるＭＬＣディスプレイが、引き続き強く要求されている。
【特許文献１】欧州特許０４７４０６２号明細書
【非特許文献１】Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９（１９７１）、３９１２
【非特許文献２】Ｊ．Ｆ．Ｋａｈｎ、Ａｐｐｌ．Ｐｈｙｓ．Ｌｅｔｔ．２０（１９７２）、１１９３
【非特許文献３】Ｇ．ＬａｂｒｕｎｉｅおよびＪ．Ｒｏｂｅｒｔ、Ｊ．Ａｐｐｌ．Ｐｈｙｓ．４４（１９７３）、４８６９
【非特許文献４】Ｊ．ＲｏｂｅｒｔおよびＦ．Ｃｌｅｒｃ、ＳＩＤ  ８０  Ｄｉｇｅｓｔ  Ｔｅｃｈｎ．Ｐａｐｅｒｓ（１９８０）、３０
【非特許文献５】Ｊ．Ｄｕｃｈｅｎｅ、Ｄｉｓｐｌａｙｓ  ７（１９８６）、３
【非特許文献６】Ｈ．Ｓｃｈａｄ、ＳＩＤ  ８２  Ｄｉｇｅｓｔ  Ｔｅｃｈｎ．Ｐａｐｅｒｓ（１９８２）、２４４
【非特許文献７】ＴＯＧＡＳＨＩ、Ｓ．、ＳＥＫＩＧＵＣＨＩ、Ｋ．、ＴＡＮＡＢＥ、Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ  ８４、１９８４年９月：Ａ  ２１０〜２８８  Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ、第１４１ｆｆ頁、パリ
【非特許文献８】ＳＴＲＯＭＥＲ、Ｍ．、Ｐｒｏｃ．Ｅｕｒｏｄｉｓｐｌａｙ  ８４、１９８４年９月：Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ、第１４５ｆｆ頁、パリ
【発明の開示】
【発明が解決しようとする課題】
【００２１】
本発明は、ＥＣＢ効果に基づくＭＬＣディスプレイ、特に投射型ディスプレイであって、前述の不都合を有していないか、有していたとしてもより少ない程度であり、そして同時に、大きな高い比抵抗および非常に低温における安定性を有するものを提供することを目的とする。
【課題を解決するための手段】
【００２２】
ここで、この目的は、式Ｉの化合物を少なくとも１種類と、式Ｉ＊の化合物を少なくとも１種類とを含むネマチック液晶混合物を、これらのディスプレイ素子中で使用することにより達成できることが見出された。
【００２３】
よって、本発明は、式Ｉの化合物を少なくとも１種類と、式Ｉ＊の化合物を少なくとも１種類とを含む負の誘電異方性を有する極性化合物の混合物を基礎とする液晶媒体に関する。
【００２４】
【化４】
0005410016.tif 000005
【００２５】
【化５】
0005410016.tif 000006
式中、
Ｒ１、Ｒ２、Ｒ１＊およびＲ２＊は、それぞれ独立に、炭素数１〜８のアルキルまたはアルコキシで、ただし、これらの基のなかの１個以上のＣＨ２基は−ＣＨ＝ＣＨ−で置き換えられていてもよく、
【００２６】
【化６】
0005410016.tif 000007
Ｌ１〜４は、それぞれ独立に、Ｃｌ、Ｆ、ＣＦ３またはＣＨＦ２であり、好ましくは、Ｌ１〜４は、それぞれ独立に、Ｆであり、および
ｓは、０または１である。
【発明を実施するための最良の形態】
【００２７】
好ましい実施形態は以下の通りである。
【００２８】
ａ）式Ｉａ〜Ｉｈから選択される１種類以上の化合物を含む媒体。
【００２９】
【化７．１】
0005410016.tif 000008
【００３０】
【化７．２】
0005410016.tif 000009
【００３１】
特に、式Ｉｂおよび／またはＩｄの化合物を少なくとも１種類含む媒体が好ましい。
【００３２】
ａｌｋｙｌ、ａｌｋｙｌ＊およびａｌｋｏｘｙ（Ｏ−アルキル）は、それぞれの場合で、炭素数１〜６の直鎖状の残基である。式ＩおよびＩ＊中の用語「アルケニル」は、２から７の炭素原子を有する直鎖状または分岐状のアルケニル基を含む。直鎖状のアルケニル基が好ましい。さらに好ましいアルケニル基は、Ｃ２−Ｃ７−１Ｅ−アルケニル、Ｃ４−Ｃ７−３Ｅ−アルケニル、Ｃ５−Ｃ７−４−アルケニル、Ｃ６−Ｃ７−５−アルケニルおよびＣ７−６−アルケニルであり、特に、Ｃ２−Ｃ７−１Ｅ−アルケニル、Ｃ４−Ｃ７−３Ｅ−アルケニルおよびＣ５−Ｃ７−４−アルケニルである。これらのうち、特に好ましいアルケニル基は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニルおよび６−ヘプテニルである。５までの炭素原子を有するアルケニル基が特に好ましい。
【００３３】
ｂ）式Ｉ＊ａ〜Ｉ＊ｌから選択される１種類以上の化合物を含む媒体。
【００３４】
【化８．１】
0005410016.tif 000010
【００３５】
【化８．２】
0005410016.tif 000011
式中、ａｌｋｙｌおよびａｌｋｙｌ＊は、上で与えられる意味を有する。
【００３６】
式Ｉ＊において、好ましくは、Ｌ１、Ｌ２、Ｌ３およびＬ４は、それぞれＦである。好ましい実施形態では、環Ａおよび／または環Ｂは
【００３７】
【化９】
0005410016.tif 000012
である。
【００３８】
ｃ）式ＩＩの少なくとも１種類の化合物を含む媒体。
【００３９】
【化１０】
0005410016.tif 000013
式中、
Ｒ３およびＲ４は、Ｒ１およびＲ２で与えられる意味を有し、
環Ｄは、
【００４０】
【化１１】
0005410016.tif 000014
ｍは、０または１であり、
Ｘ１およびＸ２は、それぞれ独立に、Ｆ、Ｃｌ、ＯＣＦ３、ＯＣＨＦ２またはＣＦ３である。
【００４１】
式ＩＩにおいて、環Ｄは、好ましくは、
【００４２】
【化１２】
0005410016.tif 000015
Ｘ１およびＸ２は、好ましくはＦであり、
Ｒ３は、好ましくは、アルキルまたはアルケニルであり、
Ｒ４は、好ましくは、アルキルまたはアルコキシである。
【００４３】
ｄ）１種類以上の式ＩＩＩの化合物を付加的に含む媒体。
【００４４】
【化１３】
0005410016.tif 000016
式中、
【００４５】
【化１４】
0005410016.tif 000017
Ｒ５およびＲ６は、それぞれ独立に、炭素数１〜８のアルキルまたはアルコキシであり、ただし、これらの基の中の１個以上の−ＣＨ２−基は−ＣＨ＝ＣＨ−または−Ｏ−で置き換えられていてもよく、
ｍは、０、１または２である。
【００４６】
式ＩＩＩの好ましい化合物は、以下の化合物群より選ばれる。
【００４７】
【化１５．１】
0005410016.tif 000018
【００４８】
【化１５．２】
0005410016.tif 000019
式中、
ａｌｋｙｌおよびａｌｋｙｌ＊は、それぞれ互いに独立に、炭素数１〜６の直鎖状のアルキル基を表す。
【００４９】
ｅ）混合物全体における式Ｉの化合物の割合が２〜４５質量％である媒体。
【００５０】
ｆ）混合物全体における式Ｉ＊の化合物の割合が少なくとも５〜３０質量％である媒体。
【００５１】
ｇ）混合物全体における式ＩＩＩの化合物の割合が０〜２０質量％、好ましくは５〜２０質量％である媒体。
【００５２】
ｈ）式ＩＩａ〜ＩＩｖより選ばれる少なくとも１種類の化合物を含む液晶媒体。
【００５３】
【化１６．１】
0005410016.tif 000020
【００５４】
【化１６．２】
0005410016.tif 000021
【００５５】
【化１６．３】
0005410016.tif 000022
式中、
ａｌｋｙｌおよびａｌｋｙｌ＊は、それぞれ独立に、炭素数１〜６のアルキルであり、
ａｌｋｅｎｙｌは炭素数２〜６のアルケニルで、好ましくは、ＣＨ２＝ＣＨ、ＣＨ２＝ＣＨＣＨ２ＣＨ２、ＣＨ３ＣＨ＝ＣＨＣＨ２ＣＨ２またはＣＨ３ＣＨ＝ＣＨである。
【００５６】
特には、式ＩＩａ、ＩＩｂ、ＩＩｃまたはＩＩｄの少なくとも１種類の化合物を含む媒体が好ましい。
【００５７】
ｊ）式ＩＩＩａ〜ＩＩＩｄから選ばれる少なくとも３種類の化合物を含む液晶媒体。
【００５８】
【化１７】
0005410016.tif 000023
式中、
ａｌｋｙｌは、炭素数１〜６のアルキルで、
Ｒは、炭素数１〜６のアルキルまたはアルコキシまたは炭素数２〜６のアルケニルであり、および
Ｌは、ＨまたはＦである。
【００５９】
ｋ）式ＩＶａ〜ＩＶｊから選ばれる少なくとも１種類の化合物を含む液晶媒体。
【００６０】
【化１８．１】
0005410016.tif 000024
【００６１】
【化１８．２】
0005410016.tif 000025
式中、
Ｒ７およびＲ８は、Ｒ１で与えられるものと同一の意味を有し、
Ｌは、Ｈ、ＦまたはＣｌである。
【００６２】
ｌ）２〜４５質量％の１種類以上の式Ｉの化合物と、
５〜３０質量％の１種類以上の式Ｉ＊の化合物と、
２０〜８５質量％の１種類以上の式ＩＩの化合物と、
０〜２０質量％の１種類以上の式ＩＩＩの化合物と
を実質的に含む液晶媒体。
【００６３】
ｍ）以下の式の１種類以上の４環化合物を付加的に含む液晶媒体。
【００６４】
【化１９】
0005410016.tif 000026
式中、
Ｒ８は、Ｒ１で示される意味の１つを有し、
ｗおよびｘは、それぞれ互いに独立に、１〜６を表す。
【００６５】
ｎ）以下の式の１種類以上の化合物：
【００６６】
【化２０】
0005410016.tif 000027
を付加的に、好ましくは３質量％より多く、特には５質量％以上で、非常に特に好ましくは５〜２５質量％の量で含む液晶媒体。ただし、Ｒ２１はＲ１で示される意味を有し、ｍは１〜６を表す。
【００６７】
ｏ）式Ｂ−１〜Ｂ−４の１種類以上のビフェニル類を付加的に含む液晶媒体。
【００６８】
【化２１．１】
0005410016.tif 000028
【００６９】
【化２１．２】
0005410016.tif 000029
式中、
ａｌｋｙｌおよびａｌｋｙｌ＊は、それぞれ互いに独立に、炭素数１〜６の直鎖状アルキルを表し、および
ａｌｋｅｎｙｌおよびａｌｋｅｎｙｌ＊は、それぞれ互いに独立に、炭素数２〜６の直鎖状アルケニル基を表す。
【００７０】
混合物全体における式Ｂ−１〜Ｂ−４のビフェニル類の割合は、好ましくは、少なくとも３質量％、特には５質量％以上である。式Ｂ−１〜Ｂ−４の化合物の中でも、式Ｂ−１およびＢ−４の化合物が特に好ましい。
【００７１】
特に好ましいビフェニル類は、以下の通りである。
【００７２】
【化２２．１】
0005410016.tif 000030
【００７３】
【化２２．２】
0005410016.tif 000031
本発明の媒体は、特に好ましくは、式Ｂ−１ａおよび／またはＢ−２ｃの１種類以上の化合物を含む。
【００７４】
ｐ）以下の式の１種類以上の化合物を付加的に含む液晶媒体。
【００７５】
【化２３】
0005410016.tif 000032
好ましくは、３質量％より多く、特には５質量％以上であり、非常に好ましくは５〜２５質量％の量である。
【００７６】
ただし、Ｒ２２はＲ１で示される意味を有し、Ｒ２３はＣＨ３、Ｃ２Ｈ５またはｎ−Ｃ３Ｈ７を表し、ｑは１または２を表す。
【００７７】
ｑ）式Ｚ−１〜Ｚ−１５の少なくとも１種類の化合物を付加的に含む液晶媒体。
【００７８】
【化２４．１】
0005410016.tif 000033
【００７９】
【化２４．２】
0005410016.tif 000034
式中、Ｒおよびａｌｋｙｌは上で示される意味を有し、ｐは１または２であり、
好ましくは、５質量％以上、特には１０質量％以上の量である。
【００８０】
式Ｚ−１〜Ｚ−９の１種類または２種類以上の化合物を含み、式ＩＩの１種類または２種類以上の化合物を付加的に含む媒体が特に好ましい。この型の混合物は、好ましくは、１０質量％以上の式ＩＩの化合物を含む。
【００８１】
ｒ）式Ｏ−１〜Ｏ−１２の少なくとも１種類の化合物を含む液晶媒体。
【００８２】
【化２５．１】
0005410016.tif 000035
【００８３】
【化２５．２】
0005410016.tif 000036
【００８４】
【化２５．３】
0005410016.tif 000037
式中、Ｒ１およびＲ２は、上で示される意味を有し、Ｒ１およびＲ２は、それぞれ互いに独立に、好ましくは直鎖状のアルキルを表し、更にはアルケニルである。
【００８５】
ｓ）本発明の好ましい液晶媒体は、例えば、式Ｎ−１〜Ｎ−５の化合物のような、テトラヒドロナフチルまたはナフチル単位を含む１種類以上の物質を含む。
【００８６】
【化２６】
0005410016.tif 000038
式中、Ｒ１ＮおよびＲ２Ｎは、それぞれ互いに独立に、Ｒ１で示される意味を有し、好ましくは、直鎖状のアルキル、直鎖状のアルコキシまたは直鎖状のアルケニルを表し、およびＺ、Ｚ１およびＺ２は、それぞれ互いに独立に、−Ｃ２Ｈ４−、−ＣＨ＝ＣＨ−、−（ＣＨ２）４−、−（ＣＨ２）３Ｏ−、−Ｏ（ＣＨ２）３−、−ＣＨ＝ＣＨＣＨ２ＣＨ２−、−ＣＨ２ＣＨ２ＣＨ＝ＣＨ−、−ＣＨ２Ｏ−、−ＯＣＨ２−、−ＣＯＯ−、−ＯＣＯ−、−Ｃ２Ｆ４−、−ＣＦ＝ＣＦ−、−ＣＦ＝ＣＨ−、−ＣＨ＝ＣＦ−、−ＣＦ２Ｏ−、−ＯＣＦ２−、−ＣＨ２−または単結合を表す。
【００８７】
ｔ）好ましい混合物は、式ＢＣ：
【００８８】
【化２７】
0005410016.tif 000039
のジフルオロベンゾクロマン化合物類を１種類以上含む。式中、ＲＢ１およびＲＢ２は、それぞれ互いに独立に、Ｒ１で示される意味を有する。好ましくは３〜２０質量％の量、特には３〜１５質量％の量で含有される。
【００８９】
式ＢＣの特に好ましい化合物は、式ＢＣ−１〜ＢＣ−７の化合物である。
【００９０】
【化２８．１】
0005410016.tif 000040
【００９１】
【化２８．２】
0005410016.tif 000041
式中、
ａｌｋｙｌおよびａｌｋｙｌ＊は、それぞれ互いに独立に、炭素数１〜６の直鎖状アルキル基を表し、および
ａｌｋｅｎｙｌおよびａｌｋｅｎｙｌ＊は、それぞれ互いに独立に、炭素数２〜６の直鎖状アルケニル基を表す。
【００９２】
非常に特に好ましい混合物は、１種類、２種類または３種類の式ＢＣ−２の化合物を含む。
【００９３】
ｕ）媒体は、式Ｐの化合物群より選択される１種類以上の化合物を付加的に含む。
【００９４】
【化２９】
0005410016.tif 000042
式中、Ｒ１およびＲ２は、上で示される意味を有する。
【００９５】
式Ｐ−１〜Ｐ−３において、Ｒ１は好ましくはアルキル、Ｒ２は好ましくはアルキルである。ａｌｋｙｌは、炭素数１〜６の直鎖状のアルキルである。式Ｐの化合物は、好ましくは、５〜３５％の量で、混合物中で使用される。
【００９６】
本発明は、さらに、上記の液晶媒体を誘電体として含むことを特徴とする、ＥＣＢ効果に基づいて能動型または受動型マトリクスアドレッシングを備える電気光学投射型ディスプレイに関する。
【００９７】
本発明の液晶媒体は、好ましくは、−２０℃以下〜７０℃以上、特に好ましくは３０℃以下〜８０℃以上、非常に特に好ましくは４０℃以下〜９０℃以上でネマチック相を有する。
【００９８】
ここで、用語「ネマチック相を有する」は、対応する温度で低温でスメクチック相および結晶化が観測されないことを意味し、一方、加熱してもネマチック相から透明化しないことを意味する。低温における検討は、対応する温度で流動粘度計中で行い、電気光学的用途に対応する層厚の試験セル中に少なくとも１００時間保存して確認する。
【００９９】
対応する試験セル中で−２０℃の温度における貯蔵安定性が１０００時間以上の場合、この温度で媒体は安定と見なす。−３０℃および−４０℃の温度において、対応する時間は、それぞれ５００時間および２５０時間である。高温では、従来法により毛細管中で透明点を測定する。
【０１００】
液晶混合物は、好ましくは、少なくとも６０Ｋのネマチック相の範囲と、２０℃において最大で３０ｍｍ２・ｓ−１の流動粘度ν２０とを有する。
【０１０１】
本発明の液晶混合物は、−０．５〜−８．０、特に−３．０から−６．０のΔεを有し、ただし、Δεは誘電異方性を表す。回転粘度γ１は、好ましくは、２００ｍＰａ・ｓより小さく、特には、１７０ｍＰａ・ｓより小さい。
【０１０２】
液晶混合物の複屈折の値Δｎは、一般には、０．０７および０．２５の間で、好ましくは０．０８および０．２４の間である。
【０１０３】
本発明の液晶媒体は負の誘電異方性と、比較的高い誘電異方性の絶対値（｜Δε｜）とを有しており、好ましくは、２．０以上〜４．５以上である。
【０１０４】
本発明の液晶媒体は、比較的小さい値の閾電圧（Ｖ０）を有している。その値は、好ましくは、１．７Ｖ〜２．５Ｖの範囲であり、特に好ましくは２．３Ｖ以下であり、非常に特に好ましくは２．２Ｖ以下である。
【０１０５】
加えて、本発明の液晶媒体は、液晶セル中における高い値の電圧保持率を有している。２０℃において新たに充填されたセル中において、その値は９５％以上、好ましくは９７％以上、非常に特に好ましくは９９％以上で、セル中において１００℃のオーブン中で５分後では、９０％以上、好ましくは９３％以上、非常に特に好ましくは９８％以上である。
【０１０６】
一般に、低いアドレス電圧または閾電圧を有する液晶媒体は、大きいアドレス電圧または閾電圧を有する液晶媒体よりも低い電圧保持率を有しており、逆もそうである。
【０１０７】
本発明において、用語「誘電的に正の化合物」は、Δε＞１．５である化合物を表し、用語「誘電的に中性の化合物」は、−１．５≦Δε≦１．５の化合物を表し、用語「誘電的に負の化合物」は、Δε＜−１．５の化合物を表す。ここで、化合物の誘電異方性は化合物の１０％を液晶ホスト中に溶解して決定され、それぞれの場合で、１ｋＨｚで配向されたホメオトロピック表面配向およびホモジニアス表面配向を有する層厚が２０μｍの少なくとも１つ試験セルにおいて、得られた混合物の容量を決定する。測定電圧は典型的には０．５Ｖ〜１．０Ｖであるが、検討されるそれぞれの液晶混合物の容量閾値よりも常に低く選択される。
【０１０８】
誘電的に正および誘電的に中性の化合物のために使用されるホスト混合物はＺＬＩ−４７９２であり、誘電的に負の化合物のために使用されるホスト混合物はＺＬＩ−２８５７で、両方ともメルク社製、ドイツ国である。検討されるそれぞれの化合物の値は、検討される化合物の添加によるホスト混合物の誘電率の変化から得られ、使用された化合物の濃度１００％に外挿する。検討される化合物は、１０％でホスト混合物に溶解される。化合物の溶解度が低すぎる場合は、所望の温度で検討が行えるまで、濃度を半分づつ段階的に低下させる。
【０１０９】
本発明においては、全ての温度の値は℃である。
【０１１０】
本発明において、用語「閾電圧」は、明示的に他に示さない限り、フレデリクス閾値としても知られる容量的閾電圧（Ｖ０）に関する。例においては、普通、一般的通常と同じように、１０％相対的コントラストについての光学的閾値（Ｖ１０）も決定し、示される。
【０１１１】
電気光学的特性、例えば閾電圧（Ｖ０）（容量的測定）および光学的閾値（Ｖ１０）は、スイッチング挙動のように、メルク社によって製造された試験用セル中で測定される。測定用セルはソーダライムガラスを有し、互いに直交するようにラビングされたポリイミド配向層（＊＊２６希釈（混合比１：１）のＳＥ−１２１１、日産化学社、日本製）を備えるＥＣＢまたはＶＡ型構成で作製される。透明な領域は、ＩＴＯを備える実質的に正方形の電極で１ｃｍ２である。使用される試験用セルの層厚みは、光学的位相差が（０．３３±０．０１）μｍとなるよう検討される液晶混合物の複屈折率に対応して選択される。ポーラライザーは、一方はセルの前面にあり他方はセルの後ろにあり、吸収軸が互いに９０°を成しており、これらの軸は、それぞれのポーラライザーが接触している材料のラビング方向に平行である。層厚みは、通常、約４．０μｍである。セルは大気圧下で毛管現象を利用して充填され、非密封の状態で検討される。
【０１１２】
使用される液晶混合物は、他に示さない限り、キラルドーパントとは混合されないが、そのようなドープが必要な用途にも特に適している。
【０１１３】
試験用セルの電気光学的特性および応答時間は、独国Ｋａｒｌｓｒｕｃｈｅ市のＡｕｔｒｏｎｉｃ−Ｍｅｌｃｈｅｒｓ社製ＤＭＳ３０１測定装置により、２０℃の温度において決定される。使用されるアドレス波の形式は、周波数６０Ｈｚの矩形波である。電圧は、Ｖｒｍｓ（２乗平均平方根）で示される。応答時間の測定の間、電圧は０Ｖから光学的閾値の２倍（２Ｖ１０）まで上昇され戻される。示された応答時間は光の強度のそれぞれの全体の変化が９０％に達するまでの電圧の変化から経過する全時間に適用され、即ち、τｏｎ≡ｔ（０％→９０％）およびτｏｆｆ≡ｔ（１００％→１０％）、即ち、それぞれの遅延時間も含まれる。個々の応答時間はアドレス電圧に依存するため、結果をより良く比較できるように、それぞれの応答時間の合計（Σ＝τｏｎ＋τｏｆｆ）または平均応答時間（τａｖ．＝（τｏｎ＋τｏｆｆ）／２）も示される。
【０１１４】
本発明の混合物は、例えば、ＶＡＮ、ＭＶＡ、（Ｓ）−ＰＶＡおよびＡＳＶのような全ての能動型および受動型ＶＡ−ＴＦＴの用途に適している。それらは、更に、ＩＰＳ（Ｉｎ−Ｐｌａｎｅ  Ｓｗｉｔｃｈｉｎｇ）、ＦＦＳ（Ｆｒｉｎｇｅ  Ｆｉｅｌｄ  Ｓｗｉｔｃｈｉｎｇ）およびΔεが負のＰＡＬＣ用途に適している。
【０１１５】
本発明のディスプレイ中のネマチック液晶混合物は、一般に、２つの成分ＡおよびＢを含み、それ自身１種類以上の個々の化合物からなる。
【０１１６】
成分Ａは著しい負の誘電異方性を有し、ネマチック相を−０．５以下の誘電異方性とする。成分Ａは、好ましくは、式Ｉ＊およびＩＩの化合物を含む。
【０１１７】
成分Ａの割合は、好ましくは、４５および１００％の間で、特には、６０および１００％の間である。
【０１１８】
成分Ａについては、−０．８以下のΔεの値を有する１種類（または、それ以上）の個々の化合物が、好ましくは選択される。この値は、混合物全体中の成分Ａの割合が小さくなるほど、大きくしなければならない。
【０１１９】
成分Ｂは顕著なネマトゲン性を有しており、２０℃で３０ｍｍ２・ｓ−１以下、好ましくは２５ｍｍ２・ｓ−１以下の流動粘度を有する。
【０１２０】
成分Ｂの特に好ましい個々の化合物は、２０℃で１８ｍｍ２・ｓ−１以下、好ましくは１２ｍｍ２・ｓ−１以下の流動粘度を有する、非常に低粘度のネマチック液晶である。
【０１２１】
成分Ｂはモノトロピックまたはエナンチオトロピックなネマチックであり、スメクチック相を有しておらず、液晶混合物中で非常に低温まで下げた際にスメクチック相の出現を妨げる。例えば、高いネマトゲン性の各種材料をスメクチック液晶混合物に加えたとき、スメクチック相の抑制の達成の程度を通じて、これらの材料のネマトゲン性を比較することができる。
【０１２２】
多数の好適な材料が、文献中において当業者に知られている。式ＩＩＩの化合物が、特に好ましい。
【０１２３】
加えて、これらの液晶相は、１８種類より多い成分、好ましくは１８〜２５種類の成分を含むこともできる。
【０１２４】
相は、好ましくは４〜１５種類、特には５〜１２種類、特に好ましくは１０種類より少ない式Ｉ、Ｉ＊およびＩＩの成分を含み、任意に式ＩＩＩの化合物も含んでよい。
【０１２５】
式Ｉ、Ｉ＊およびＩＩの化合物に加え、他の構成成分も、例えば、混合物全体の４５質量％までの量で存在させることもできるが、好ましくは、３５質量％まで、特には、１０質量％までである。
【０１２６】
その他の構成成分は、好ましくは、ネマチックまたはネマトゲン性物質から選ばれ、特には、アゾキシベンゼン類、ベンジリデンアニリン類、ビフェニル類、ターフェニル類、フェニルまたはシクロヘキシル安息香酸エステル類、シクロヘキサンカルボン酸のフェニルまたはシクロヘキシルエステル類、フェニルシクロヘキサン類、シクロヘキシルビフェニル類、シクロヘキシルシクロヘキサン類、シクロヘキシルナフタレン類、１，４−ビスシクロヘキシルビフェニル類またはシクロヘキシルピリミジン類、フェニル−またはシクロヘキシルジオキサン類、ハロゲン化されていてもよいスチルベン類、ベンジルフェニルエーテル類、トラン類および置換されたケイ皮酸エステル類の種類からの公知の物質である。
【０１２７】
この型の液晶相の構成成分として適当な最も重要な化合物は、式Ｘによって特徴付けられる。
【０１２８】
Ｒ９−Ｌ−Ｇ−Ｅ−Ｒ１０      Ｘ
式中、
ＬおよびＥは、それぞれ、１，４−２置換ベンゼンおよびシクロヘキサン環、４，４’−２置換ビフェニル、フェニルシクロヘキサンおよびシクロヘキシルシクロヘキサン系、２，５−２置換ピリミジンおよび１，３−ジオキサン環、２，６−２置換ナフタレン、ジ−およびテトラヒドロナフタレン、キナゾリンおよびテトラヒドロキナゾリンからなる群より選ばれる炭素環またはヘテロ環を表し、
Ｇは、−ＣＨ＝ＣＨ−、−Ｎ（Ｏ）＝Ｎ−、−ＣＨ−ＣＱ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−、−ＣＦ２Ｏ−、−ＣＦ＝ＣＦ−、−ＯＣＦ２−、−ＯＣＨ２−、−（ＣＨ２）４−、−（ＣＨ２）３Ｏ−またはＣ−Ｃ単結合を表し、
Ｑは、ハロゲン、好ましくはＣｌ、またはＣＮを表し、および
Ｒ９およびＲ１０は、それぞれ互いに独立に、炭素数１８まで、好ましくは８までのアルキル、アルケニル、アルコキシ、アルカノイルオキシまたはアルコキシカルボニルオキシを表すか、または、これらの基の１つは、代わりに、ＣＮ、ＮＣ、ＮＯ２、ＳＦ５、ＳＣＮ、ＮＣＳ、ＣＦ３、ＯＣＦ３、Ｆ、ＣｌまたはＢｒを表す。
【０１２９】
これらの化合物の大部分では、Ｒ９およびＲ１０は、互いに異なっており、これらの基の１つは通常アルキルまたはアルコキシ基である。提案されている置換基の他の異種のものも公知である。これらの物質または混合物の多くは、それ自身、商業的に入手可能である。これらすべての物質は、文献より公知の方法によって合成可能である。
【０１３０】
当業者にとっては言うまでもなく、本発明のＶＡ、ＩＰＳ、ＦＦＳまたはＰＡＬＣ混合物は、例えばＨ、Ｎ、Ｏ、ＣｌおよびＦが対応する同位体で置き換えられている化合物を含有してもよい。
【０１３１】
本発明の液晶ディスプレイの構造は、例えば、ＥＰ  Ａ  ０２４０３７９に記載されている通常の構成に対応する。
【実施例】
【０１３２】
下記の例は、制限することなく、本発明を説明するものである。上および下において、パーセンテージは質量パーセントを表し、温度はすべて摂氏で示される。
【０１３３】
式ＩおよびＩ＊の化合物に加え、本発明の混合物は、好ましくは、以下に示す１種類以上の化合物を含有する。
【０１３４】
以下の略号を使用する（ｎ、ｍ、ｚは、それぞれ互いに独立に、１、２、３、４、５または６である）。
【０１３５】
【化３０．１】
0005410016.tif 000043
【０１３６】
【化３０．２】
0005410016.tif 000044
【０１３７】
【化３０．３】
0005410016.tif 000045
【０１３８】
【化３０．４】
0005410016.tif 000046
【０１３９】
【化３０．５】
0005410016.tif 000047
【０１４０】
【化３０．６】
0005410016.tif 000048
【０１４１】
【化３０．７】
0005410016.tif 000049
【０１４２】
【化３０．８】
0005410016.tif 000050
【０１４３】
【化３０．９】
0005410016.tif 000051
【０１４４】
【化３０．１０】
0005410016.tif 000052
【０１４５】
【化３０．１１】
0005410016.tif 000053
本発明で使用することができる液晶混合物は、それ自体は従来の方法で調製される。一般に、より少ない量で使用される成分の所望量を、主要成分を構成する成分に溶解し、過熱すると効果がある。成分の溶液を有機溶媒、例えば、アセトン、クロロホルムまたはメタノール中に混合し、完全に混合後、例えば蒸留により、再び溶媒を除去することも可能である。
【０１４６】
誘電体は当業者に公知で文献に記載されている更なる添加剤、例えば、ＵＶ吸収剤、抗酸化剤、ナノ微粒子およびフリーラジカル補足剤を含むこともできる。例えば、０〜１５％の多色性色素、安定剤またはキラルドーパントを添加できる。
【０１４７】
例えば、０〜１５％で多色性染料を添加することができ、更に加えて、導電性を改良するために、導電性塩、好ましくはエチルジメチルドデシルアンモニウム−４−ヘキソキシベンゾエート、テトラブチルアンモニウムテトラフェニルボレートまたはクラウンエーテルの錯体塩（例えば、Ｈａｌｌｅｒら、Ｍｏｌ．Ｃｒｙｓｔ．Ｌｉｑ．Ｃｒｙｓｔ．第２４巻、第２４９〜２５８頁（１９７３年）参照）を添加でき、誘電異方性、粘度および／またはネマチック相の配向性を改良するために物質を添加できる。この型の物質は、ＤＥ−Ａ  ２２０９１２７、２２４０８６４、２３２１６３２、２３３８２８１、２４５００８８、２６３７４３０および２８５３７２８に記載されている。
【０１４８】
表Ａは、本発明の混合物に、添加可能なドーパントを示す。混合物がドーパントを含む場合、０．０１〜４質量％、好ましくは０．１〜１．０質量％の量で使用される。
【０１４９】
【表１．１】
0005410016.tif 000054
【０１５０】
【表１．２】
0005410016.tif 000055
【０１５１】
【表１．３】
0005410016.tif 000056
例えば、本発明の混合物に添加できる安定剤を、以下の表Ｂに示す。
【０１５２】
【表２．１】
0005410016.tif 000057
【０１５３】
【表２．２】
0005410016.tif 000058
【０１５４】
【表２．３】
0005410016.tif 000059
【０１５５】
【表２．４】
0005410016.tif 000060
【０１５６】
【表２．５】
0005410016.tif 000061
下記の例は、制限することなく、本発明を説明するものである。上および下において、以下の通りである。
【０１５７】
Ｖ０は、２０℃における容量的閾電圧（Ｖ）を表す。
【０１５８】
Δｎは、２０℃および５８９ｎｍで測定された光学異方性を表す。
【０１５９】
Δεは、２０℃および１ｋＨｚでの誘電異方性を表す。
【０１６０】
ｃｌ．ｐ．は、透明点（℃）を表す。
【０１６１】
Ｋ１は、２０℃におけるスプレイ変形に対する弾性定数（ｐＮ）を表す。
【０１６２】
Ｋ３は、２０℃におけるベンド変形に対する弾性定数（ｐＮ）を表す。
【０１６３】
γ１は、２０℃で測定された回転粘度（ｍＰａ・ｓ）を表す。
【０１６４】
ＬＴＳは、試験セル中で決定された低温安定性（ネマチック相）を表す。
【０１６５】
閾電圧の測定に使用したディスプレイは、２０μｍ間隔の２枚の平行外板を有しており、これら外板の内側には、液晶のホメオトロピック配向に有効なＳＥ−１２１１（日産化学）の被覆配向層を有する電極層が設けられている。
【０１６６】
＜例＞
以下の例は、パッシブマトリクス用途向けのＶＡ混合物である。
【０１６７】
【表３】
0005410016.tif 000062
【０１６８】
【表４】
0005410016.tif 000063
【０１６９】
【表５】
0005410016.tif 000064
【０１７０】
【表６】
0005410016.tif 000065
【０１７１】
【表７】
0005410016.tif 000066
【０１７２】
【表８】
0005410016.tif 000067
【０１７３】
【表９】
0005410016.tif 000068
【０１７４】
【表１０】
0005410016.tif 000069
【０１７５】
【表１１】
0005410016.tif 000070
【０１７６】
【表１２】
0005410016.tif 000071
【０１７７】
【表１３】
0005410016.tif 000072